ГЛАЗУРЬ ДЛЯ ИЗРАЗЦОВ
GLAZE FOR TILES

Изобретение относится к области технологии силикатов.
Известна глазурь для изразцов, включающая, вес.ч.: свинцовый глет 6; песок кварцевый 3; каолин 1; окись кобальта 1 [1].
Задача изобретения состоит в повышении термостойкости глазури.
Технический результат достигается тем, что глазурь для изразцов, включающая свинцовый глет, песок кварцевый, каолин, окись кобальта, дополнительно содержит борат кальция и буру при следующем соотношении компонентов, вес.ч.: свинцовый глет 2-2,5; песок кварцевый 5-6; каолин 1-1,5; окись кобальта 0,3-0,5; борат кальция 1-1,5; бура 0,1-0,3.
Глазурь получают следующим образом.
Подготавливают и дозируют компоненты, например, согласно любому выбранному составу, таблица.
Таблица
Компоненты
Составы, вес.ч.
1
2
Свинцовый глет
2
2,5
Песок кварцевый
5
6
Каолин
1,5
1
Окись кобальта
0,5
0,3
Борат кальция
1
1,5
Бура
0,3
0,1
Термостойкость глазури, циклы
8-10
8-10
Компоненты измельчают до получения порошков, просеивают через сетку №063 и смешивают в требуемых количествах. Подготовленную шихту сплавляют при температуре 1400°C. Расплав гранулируют в воду, размалывают до полного прохождения через сетку 0056 и подготавливают глазурную суспензию с влажностью 45-50%. Суспензию наносят (напыление, полив) в виде тонкого слоя на поверхность обожженных изразцов и закрепляют оплавлением при температуре 1000-1100°C.
Источники информации
1. Гехт Г. Керамика. - Л.-М.: Главная редакция химической литературы, 1938. - С.249.